(57)【特許請求の範囲】
【請求項１】
導電性支持体上に、少なくとも電荷発生材料、正孔輸送材料、電子輸送材料および結着樹脂を含有する感光層を備える電子写真用感光体において、
最外層が、電荷発生材料、正孔輸送材料、電子輸送材料、結着樹脂、および、下記一般式（１）で表される構造を有する、分子内に２個以上のラジカル重合性二重結合を有するモノマー（Ａ）と、下記一般式（２）で表される構造を有する、分子内に炭素原子数６〜３０のアルキル基または炭素原子数３〜３０の脂環基、および、少なくとも１個のラジカル重合性二重結合を有するモノマー（Ｂ）とを、アゾ系重合開始剤（Ｃ）の存在下で重合させてなる高分岐ポリマーを含有することを特徴とする電子写真用感光体。
0006052414.tif 000026
（一般式（１）中、Ｒ１およびＲ２は水素原子またはメチル基を表し、Ａ１は炭素原子数３〜３０の脂環基、または、ヒドロキシ基で置換されていてもよい炭素原子数２〜１２のアルキレン基を表し、ｍは１〜３０の整数を表す）
0006052414.tif 000027
（一般式（２）中、Ｒ３は水素原子またはメチル基を表し、Ｒ４は炭素原子数６〜３０のアルキル基または炭素原子数３〜３０の脂環基を表し、Ａ２は炭素原子数２〜６のアルキレン基を表し、ｎは０〜３０の整数を表す）
【請求項２】
前記高分岐ポリマーのゲルパーミエーションクロマトグラフィによるポリスチレン換算分子量が、重量平均分子量Ｍｗで１０００〜２０００００である請求項１記載の電子写真用感光体。
【請求項３】
前記アゾ系重合開始剤（Ｃ）が、２，２’−アゾビス（２，４−ジメチルバレロニトリル）、または、ジメチル１，１’−アゾビス（１−シクロヘキサンカルボキシレート）である請求項１記載の電子写真用感光体。
【請求項４】
単層型正帯電感光体である請求項１〜３のうちいずれか一項記載の電子写真用感光体。
【請求項５】
電荷輸送層上に電荷発生層を積層してなる構成を少なくとも含む積層型正帯電感光体である請求項１〜３のうちいずれか一項記載の電子写真用感光体。
【請求項６】
前記最外層が、該最外層の結着樹脂１００質量部に対し、前記高分岐ポリマーを０．３質量部〜６質量部含有する請求項１記載の電子写真用感光体。
【請求項７】
導電性支持体上に、少なくとも電荷発生材料、正孔輸送材料、電子輸送材料および結着樹脂を含有する感光層を備える電子写真用感光体の製造方法において、
最外層用の塗布液として、電荷発生材料、正孔輸送材料、電子輸送材料、結着樹脂、および、下記一般式（１）で表される構造を有する、分子内に２個以上のラジカル重合性二重結合を有するモノマー（Ａ）と、下記一般式（２）で表される構造を有する、分子内に炭素原子数６〜３０のアルキル基または炭素原子数３〜３０の脂環基、および、少なくとも１個のラジカル重合性二重結合を有するモノマー（Ｂ）とを、アゾ系重合開始剤（Ｃ）の存在下で重合させてなる高分岐ポリマーを含有するものを用いることを特徴とする電子写真用感光体の製造方法。
0006052414.tif 000028
（一般式（１）中、Ｒ１およびＲ２は水素原子またはメチル基を表し、Ａ１は炭素原子数３〜３０の脂環基、または、ヒドロキシ基で置換されていてもよい炭素原子数２〜１２のアルキレン基を表し、ｍは１〜３０の整数を表す）
0006052414.tif 000029
（一般式（２）中、Ｒ３は水素原子またはメチル基を表し、Ｒ４は炭素原子数６〜３０のアルキル基または炭素原子数３〜３０の脂環基を表し、Ａ２は炭素原子数２〜６のアルキレン基を表し、ｎは０〜３０の整数を表す）
【請求項８】
請求項１記載の電子写真用感光体を搭載してなることを特徴とする電子写真装置。
【請求項９】
さらに、帯電プロセスおよび現像プロセスを備える請求項８記載の電子写真装置。
【発明の詳細な説明】
【技術分野】
【０００１】
本発明は電子写真用感光体（以下、単に「感光体」とも称する）、その製造方法および電子写真装置に関し、詳しくは、電子写真方式のプリンタや複写機、ファクシミリなどに用いられる電子写真用感光体、その製造方法および電子写真装置に関する。
【背景技術】
【０００２】
一般に、プリンタや複写機、ファクシミリ等の電子写真方式を利用した画像形成装置は、像担持体としての感光体と、感光体の表面を均一に帯電させる帯電装置と、感光体の表面に画像に応じた電気的な像（静電潜像）を書き込む露光装置と、この静電潜像をトナーで現像してトナー像を形成する現像装置と、このトナー像を転写紙に転写する転写装置とを備える。また、この転写紙上のトナーを転写紙に融着させるための定着装置も備えている。【０００３】
このような画像形成装置では、その装置コンセプトにより使用される感光体が異なるが、現在では、大型機や高速機におけるＳｅやａ−Ｓｉ等の無機系感光体を除き、その優れた安定性、コストおよび使いやすさから、有機顔料を樹脂中に分散させてなる有機感光体（ＯＰＣ：Ｏｒｇａｎｉｃ  Ｐｈｏｔｏ  Ｃｏｎｄｕｃｔｏｒ）が広く用いられている。この有機感光体は、無機系感光体が正帯電型であることと対照的に、負帯電型であることが一般的である。その理由は、負帯電型有機感光体においては、良好な正孔輸送機能をもつ正孔輸送材料が古くから開発されてきたのに対し、正帯電型有機感光体においては、良好な電子輸送能をもつ電子輸送材料がなかなか開発されてこなかった点にある。【０００４】
一方で、この負帯電型有機感光体用の負帯電プロセスでは、負極性のコロナ放電によるオゾン発生量が、正極性に対し約１０倍と圧倒的に多く、感光体への悪影響や、使用環境への悪影響が問題となっている。そのため、この負帯電プロセスでは、ローラ帯電やブラシ帯電のような接触帯電方式を採用することで、オゾン発生量を抑制している。しかし、この接触帯電方式は、正極性の非接触帯電方式に比べてコストが不利であること以外にも、帯電部材の汚染が避けられず、信頼性の面で不十分であることや、感光体の表面電位を均一化しにくいなど、高画質化の点でも不利な面をもっている。【０００５】
これらの問題を解決するためには、正帯電型有機感光体を適用することが有効であり、高性能な正帯電型有機感光体が求められている。正帯電型有機感光体は、上述のような正帯電方式特有のメリットの他にも、一般にキャリア発生位置が感光層の表面近傍であることから、負帯電型有機感光体に比べてキャリアの横方向拡散が少なく、ドット再現性（解像性および階調性）に優れているという利点を有している。そのため、正帯電型有機感光体は、高解像度化の進む各分野で検討されるようになってきている。【０００６】
正帯電型有機感光体には、以下のように、大きく分けて４種類の層構成のものがあり、従来より種々提案されてきている。一つ目は、導電性支持体上に、電荷輸送層および電荷発生層を順次積層した２層構成の機能分離型感光体である（例えば、特許文献１および特許文献２参照）。二つ目は、上記２層構成の上に表面保護層を積層した３層構成の機能分離型感光体である（例えば、特許文献３、特許文献４および特許文献５参照）。三つ目は、一つ目とは逆に、電荷発生層および電荷（電子）輸送層を順次積層した逆積層の２層構成の機能分離型感光体である（例えば、特許文献６および特許文献７参照）。四つ目は、電荷発生材料、正孔輸送材料および電子輸送材料を同一層中に分散した単層型感光体である（例えば、特許文献６および特許文献８参照）。なお、上記４種類の分類においては、下引き層の有無は考慮しない。【０００７】
このうち、最後の四つ目の単層型感光体については、詳細な検討がなされ、一般的に広く実用化が進められている。その大きな理由は、正孔輸送材料の正孔輸送機能と比較して、輸送能において劣る電子輸送材料の電子輸送機能を、正孔輸送材料が補完する構成をとっていることにあると考えられる。この単層型感光体においては、分散型であるが故に、膜中内部でもキャリア発生は起きるが、感光層の表面近傍に近づくほどキャリア発生量が大きく、正孔輸送距離と比較して電子輸送距離は小さくてすむので、電子輸送能は正孔輸送能ほど高い必要はないものと考えられる。これにより、他の三つのタイプと比較して、実用上十分な環境安定性および疲労特性を実現している。【０００８】
しかし、単層型感光体においては、単一膜にキャリア発生およびキャリア輸送の両機能を持たせていることから、塗布工程の簡素化が可能であって高い良品率および工程能力を得やすいという長所を持つ反面、高感度化・高速化を図るために正孔輸送材料および電子輸送材料の両者を単一層内に多く含有させることで結着樹脂の含有量が低下して、耐久性が低下するという問題があった。よって、単層型感光体において、高感度・高速化と高耐久との両立を図ることには限界があった。【０００９】
また、単層型感光体において結着樹脂の比率が低くなると、ガラス転移点が低くなって、接触部材に対する耐汚染性が悪化するという難点もあった。さらに、特許文献９、特許文献１０および特許文献１１に開示されているように、油脂・皮脂汚染対策として、単層型の感光層中に可塑剤としてフェニレン化合物を添加すると、ガラス転移点の低下がより助長されてしまう。そのため、有機感光体に接触するローラ等の当接圧が高い装置では、クリープ変形が顕著になり、印字欠陥になって顕在化するという問題もあった。【００１０】
そのため、近年の装置の小型化や高速化、高解像度化、カラー化に対応する感度、耐久性および耐汚染性を両立するためには、従来の単層型正帯電有機感光体では対応が困難であり、新たに、電荷輸送層と電荷発生層とを順次積層した積層型正帯電感光体についても提案されている（例えば、特許文献１２および特許文献１３参照）。この積層型正帯電感光体の層構成は、上述の一つ目の層構成に類似するものであるが、電荷発生層に含まれる電荷発生材料を少なくするとともに電子輸送材料を含有させ、下層の電荷輸送層に近い厚膜化ができる他、電荷発生層内の正孔輸送材料の添加量を少なくできるため、電荷発生層内の樹脂比率を従来の単層型より多く設定でき、高感度化と高耐久化との両立が図りやすい構成となっている。【００１１】
しかしながら、この積層型正帯電有機感光体も単層型感光体も根本的には、皮脂汚染に対する耐久性は必ずしも十分でなく、人間の鼻の脂や頭皮の皮脂が感光体表面に付着した状態で長時間放置された場合、表面に割れが生じ、白点や黒点等の画像不良が発生する場合があった。【００１２】
感光体の改良に係る従来技術としては、上記の他、外周部に電荷発生機能を有する機能性官能基からなる機能性層を有し、内部に静電的相互作用により吸着が可能な程度の電荷を有する吸着層を有する、コア−シェル型ミクロスフェアである高分子微粒子を用いる技術や（特許文献１４参照）、少なくともアクリロイルオキシ基又はメタクリロイルオキシ基を末端に有するハイパーブランチ構造若しくはデンドリマー構造を有するオリゴマーと、電荷輸送性構造部分を有するラジカル重合性化合物との硬化物を用いる技術（特許文献１５参照）が知られている。また、感光体の表面層に、バインダー樹脂と、側鎖に長鎖アルキル基を有する直鎖状のビニル重合体とを含有させる技術（特許文献１６参照）や、感光体の保護層を、メルカプト変性シリコーンオイルの存在下においてラジカル重合性モノマーを重合させることによって得られた硬化樹脂よりなるものとすることで、保護層の架橋性を向上させて、表面の潤滑性を向上しようとする技術（特許文献１７参照）も存在する。
【先行技術文献】
【特許文献】
【００１３】
【特許文献１】特公平０５−３０２６２号公報
【特許文献２】特開平０４−２４２２５９号公報
【特許文献３】特公平０５−４７８２２号公報
【特許文献４】特公平０５−１２７０２号公報
【特許文献５】特開平０４−２４１３５９号公報
【特許文献６】特開平０５−４５９１５号公報
【特許文献７】特開平０７−１６００１７号公報
【特許文献８】特開平０３−２５６０５０号公報
【特許文献９】特開２００７−１６３５２３号公報
【特許文献１０】特開２００７−２５６７６８号公報
【特許文献１１】特開２００７−１２１７３３号公報
【特許文献１２】特開２００９−２８８５６９号公報
【特許文献１３】国際公開第２００９／１０４５７１号パンフレット
【特許文献１４】特開２００３−２２８１８４号公報
【特許文献１５】特開２０１０−２７６６９９号公報
【特許文献１６】特開２００３−２５５５８０号公報
【特許文献１７】特開２０１２−９３４０３号公報
【発明の概要】
【発明が解決しようとする課題】
【００１４】
上述のように、単層型の正帯電有機感光体においても、上記特許文献１２，１３に開示されているような積層型正帯電有機感光体においても、高感度・高速化、高耐久化、および、グリス等の油脂による汚染に対する耐性については両立できるものの、人体由来の皮脂付着に対する汚染、すなわち、クラック発生による画像欠陥発生を完全には防止できるものではなかった。【００１５】
そこで、本発明の目的は、上記問題を解消して、高解像度かつ高速の正帯電方式の電子写真装置に適用され、動作安定性に優れるとともに、画像メモリーや、接触部材または油脂若しくは皮脂による汚染で生ずるクラックに起因する画像欠陥の発生がなく、安定して高画像品質が得られる、高感度・高速応答でかつ高耐久な電子写真用感光体、その製造方法および電子写真装置を提供することにある。
【課題を解決するための手段】
【００１６】
本発明者らは、皮脂によるクラック発生防止策について鋭意検討した結果、特定構造の高分岐ポリマーを、最外層の塗布液中に溶解させ、塗布液中に分散させた状態で、最外層を塗布することにより、最外層に高分岐ポリマーを含有させることができ、これにより、人体由来の皮脂から染み出す油を水平方向へ拡散させて、皮脂によるクラックの発生を防止できることを見出した。【００１７】
感光体の表面上に皮脂を１０日間付着させた後、クラックが発生した部分の皮脂は変色している場合が多く、皮脂からの油で溶け出した電荷輸送材料が表面の皮脂の方向に移動しやすくなっているものと考えられ、具体的には、以下のメカニズムがあるものと推測される。【００１８】
すなわち、感光層の膜中に残留溶媒が存在すると、皮脂から浸透した油によって溶け出した正孔輸送材料あるいはその分解物が膜表面の皮脂の方向に移動しやすくなる。その後、電子輸送材料が移動することで、膜中の空隙がより大きくなり、この大きくなった空隙に応力が集中することで、クラックが発生するものと考えられる。【００１９】
したがって、その対策としては、一つ目には皮脂から膜中への油の浸透を抑制すること、二つ目には油によって溶出あるいは分解しにくい電荷輸送材料を用いること、三つ目にはこれら電荷輸送材料あるいは分解物の移動を阻害するものを添加すること、四つ目にはできるだけ残留応力の小さい膜に製膜すること等が考えられる。【００２０】
かかる観点から、本発明者らはさらに検討した結果、できる限り感光体本来の特性を生かした対策、つまり、電気特性および外観品質を損なわない範囲で、一つ目の対策である皮脂からの膜中への油の浸透を抑制するとともに、三つ目の電荷輸送材料等の皮脂への移動を阻害するような材料を最外層表面に偏析させることが有効であるとの考えから、本発明に至った。【００２１】
すなわち、本発明の電子写真用感光体は、導電性支持体上に、少なくとも電荷発生材料、正孔輸送材料、電子輸送材料および結着樹脂を含有する感光層を備える電子写真用感光体において、最外層が、電荷発生材料、正孔輸送材料、電子輸送材料、結着樹脂、および、下記一般式（１）で表される構造を有する、分子内に２個以上のラジカル重合性二重結合を有するモノマー（Ａ）と、下記一般式（２）で表される構造を有する、分子内に炭素原子数６〜３０のアルキル基または炭素原子数３〜３０の脂環基、および、少なくとも１個のラジカル重合性二重結合を有するモノマー（Ｂ）とを、アゾ系重合開始剤（Ｃ）の存在下で重合させてなる高分岐ポリマーを含有することを特徴とするものである。
0006052414.tif 000002
（一般式（１）中、Ｒ１およびＲ２は水素原子またはメチル基を表し、Ａ１は炭素原子数３〜３０の脂環基、または、ヒドロキシ基で置換されていてもよい炭素原子数２〜１２のアルキレン基を表し、ｍは１〜３０の整数を表す）
0006052414.tif 000003
（一般式（２）中、Ｒ３は水素原子またはメチル基を表し、Ｒ４は炭素原子数６〜３０のアルキル基または炭素原子数３〜３０の脂環基を表し、Ａ２は炭素原子数２〜６のアルキレン基を表し、ｎは０〜３０の整数を表す）
【００２２】
本発明においては、感光体の最外層に、高分岐ポリマーに長鎖アルキル基や脂環基を導入して得られる親油性高分岐ポリマーを改質剤として添加し、偏析させることで、上記油の浸入と材料の移動とを阻害することができる。高分岐ポリマーにおいては積極的に枝分かれ構造が導入されているので、高分岐ポリマーは線状ポリマーと比較して分子の絡み合いが少なく、微粒子的挙動を示し、樹脂に対する分散性が高い点に特徴を有する。具体的には、かかる高分岐ポリマーは、分子内に２個以上のラジカル重合性二重結合を有するモノマー（Ａ）と、分子内に炭素原子数６〜３０のアルキル基または炭素原子数３〜３０の脂環基、および、少なくとも１個のラジカル重合性二重結合を有するモノマー（Ｂ）とを、アゾ系重合開始剤（Ｃ）の存在下で重合させることにより得ることができる。【００２３】
なお、高分岐ポリマーの電子写真用感光体への適用例として、電荷発生層に添加することで電荷発生機能を向上する目的で提案された特許文献１４記載の技術や、表面保護層に添加することで耐磨耗性を向上する目的で提案された特許文献１５に記載の技術があるが、これらは、その構造および作用効果において本発明とは異なるものであり、本発明では、最表面の層に特定構造の高分岐ポリマーを偏析させることで、人体由来の油を水平方向に拡散させて、その感光体内部への浸入を阻止するものである。
【発明の効果】
【００２４】
本発明によれば、上記構成としたことにより、高解像度かつ高速の正帯電方式の電子写真装置に適用され、動作安定性に優れるとともに、画像メモリーや、接触部材または油脂若しくは皮脂による汚染で生ずるクラックに起因する画像欠陥の発生がなく、安定して高画像品質が得られる、高耐久な電子写真用感光体、その製造方法および電子写真装置を実現することが可能となった。
【図面の簡単な説明】
【００２５】
【図１】本発明の単層型正帯電感光体の一構成例を示す模式的断面図である。
【図２】本発明の積層型正帯電感光体の一構成例を示す模式的断面図である。
【図３】本発明の電子写真装置の一構成例を示す概略構成図である。
【発明を実施するための形態】
【００２６】
以下、本発明の実施の形態について、図面を用いて詳細に説明する。本発明は、以下の説明により何ら限定されるものではない。
図１および２に、本発明の電子写真用感光体の一構成例を示す模式的断面図を示す。図１は、導電性支持体１上に、下引き層２を介して単層型の感光層３を積層した構成であり、図２は、導電性支持体１上に、下引き層２を介して電荷輸送層４および電荷発生層５を順次積層した構成である。本発明において、下引き層２は基本的に不要であるが、必要に応じ、図のように設けてもよい。
【００２７】
図示する本発明の電子写真用感光体は、最外層に、電荷発生材料、正孔輸送材料、電子輸送材料および結着樹脂に加えて、分子内に２個以上のラジカル重合性二重結合を有するモノマーと、分子内に長鎖アルキル基または脂環基および少なくとも１個のラジカル重合性二重結合を有するモノマーとを、重合開始剤の存在下で重合させて得られた高分岐ポリマーを含有させた、正帯電の電子写真用感光体である。本発明においては、感光体の最外層である感光層または電荷発生層の塗布液中に、特定の分子量を持つ長鎖アルキル基や脂環基が導入された高分岐ポリマーを溶解、含有させ、感光層を形成することで、皮脂によるクラックの発生を防止するものである。前述したように、本発明において用いる高分岐ポリマーは樹脂に対する分散性が高く、かつ、脂環基を有するために親油性が高い。そのため、感光体の最外層にこの高分岐ポリマーを含有させることで、これが感光体表面に偏析して、表面に付着した人体由来の皮脂と結合し、皮脂を表面方向に拡散させることにより、感光体内部への局所的な皮脂の浸入を阻止することによって、電荷輸送材料等の皮脂への移動を阻害することができる。これにより、皮脂の付着に起因するクラックの発生を防止することが可能となるものである。また、本発明に係る高分岐ポリマーは、感光体本来の電気特性や外観品質を損なうこともない。
【００２８】
本発明においては、正帯電感光体の最外層である単層の感光層または積層の電荷発生層に、上記高分岐ポリマーを含有させるものであればよく、これにより、本発明の所期の効果を得ることができるものである。本発明において、それ以外の層、すなわち、下引き層の有無等については、所望に応じ適宜決定することができ、特に制限されるものではない。
【００２９】
上記高分岐ポリマーの構成単位であるモノマー（Ａ）の構造の具体例としては、下記一般式（１）で表されるもの、モノマー（Ｂ）の構造の具体例としては、下記一般式（２）で表されるものが、それぞれ挙げられる。但し、本発明に係る高分岐ポリマーは、これら例示構造のものに限定されるものではない。
0006052414.tif 000004
（一般式（１）中、Ｒ１およびＲ２は水素原子またはメチル基を表し、Ａ１は炭素原子数３〜３０の脂環基、または、ヒドロキシ基で置換されていてもよい炭素原子数２〜１２のアルキレン基を表し、ｍは１〜３０の整数を表す）
0006052414.tif 000005
（一般式（２）中、Ｒ３は水素原子またはメチル基を表し、Ｒ４は炭素原子数６〜３０のアルキル基または炭素原子数３〜３０の脂環基を表し、Ａ２は炭素原子数２〜６のアルキレン基を表し、ｎは０〜３０の整数を表す）
【００３０】
上記一般式（１）中、Ａ１で表されるヒドロキシ基で置換されていてもよい炭素原子数２〜１２のアルキレン基としては、エチレン基、トリメチレン基、２−ヒドロキシトリメチレン基、メチルエチレン基、テトラメチレン基、１−メチルトリメチレン基、ペンタメチレン基、２，２−ジメチルトリメチレン基、ヘキサメチレン基、ノナメチレン基、２−メチルオクタメチレン基、デカメチレン基、ドデカメチレン基等が挙げられる。具体的には、イソプレン、ブタジエン、３−メチル−１，２−ブタジエン、２，３−ジメチル−１，３−ブタジエン、１，２−ポリブタジエン、ペンタジエン、ヘキサジエン、オクタジエン等が挙げられる。
【００３１】
上記一般式（１）中、Ａ１で表される炭素原子数３〜３０の脂環基としては、具体的にはシクロペンタジエン、シクロヘキサジエン、シクロオクタジエン、ノルボルナジエン、１，４−シクロヘキサンジメタノールジ（メタ）アクリレート、（２−（１−（（メタ）アクリロイルオキシ）−２−メチルプロパン−２−イル）−５−エチル−１，３−ジオキサン−５−イル）メチル（メタ）アクリレート、１，３−アダマンタンジオールジ（メタ）アクリレート、１，３−アダマンタンジメタノールジ（メタ）アクリレート、トリシクロ［５．２．１．０２，６］デカンジメタノールジ（メタ）アクリレート、１，４−シクロヘキサンジメタノールジ（メタ）アクリレート、（２−（１−（（メタ）アクリロイルオキシ）−２−メチルプロパン−２−イル）−５−エチル−１，３−ジオキサン−５−イル）メチル（メタ）アクリレート、１，３−アダマンタンジオールジ（メタ）アクリレート、１，３−アダマンタンジメタノールジ（メタ）アクリレート、トリシクロ［５．２．１．０２，６］デカンジメタノールジ（メタ）アクリレート等が挙げられる。
【００３２】
上記モノマー（Ｂ）は、ビニル基または（メタ）アクリル基のいずれか一方を少なくとも１つ有することが好ましい。
上記一般式（２）中、Ｒ４で表される炭素原子数６〜３０のアルキル基としては、ヘキシル基、エチルヘキシル基、３，５，５−トリメチルヘキシル基、ヘプチル基、オクチル基、２−オクチル基、イソオクチル基、ノニル基、デシル基、イソデシル基、ウンデシル基、ラウリル基、トリデシル基、ミリスチル基、パルミチル基、ステアリル基、イソステアリル基、アラキル基、ベヘニル基、リグノセリル基、セロトイル基、モンタニル基、メリッシル基等が挙げられる。中でも、アルキル基の炭素原子数は、好ましくは１０〜３０であり、より好ましくは１２〜２４である。また、Ｒ４で表されるアルキル基は、直鎖状または分岐状のいずれであってもよい。より優れた耐汚染性を付与するために、Ｒ４は直鎖状アルキル基であることが好ましい。
【００３３】
上記一般式（２）中、Ｒ４で表される炭素原子数３〜３０の脂環基としては、シクロプロピル基、シクロブチル基、シクロペンチル基、シクロへキシル基、４−ｔｅｒｔ−ブチルシクロヘキシル基、イソボルニル基、ノルボルネニル基、メンシル基、アダマンチル基、トリシクロ［５．２．１．０２，６］デカニル基等が挙げられる。
【００３４】
上記一般式（２）中、Ａ２で表される炭素原子数２〜６のアルキレン基としては、エチレン基、トリメチレン基、メチルエチレン基、テトラメチレン基、１−メチルトリメチレン基、ペンタメチレン基、２，２−ジメチルトリメチレン基、ヘキサメチレン基等が挙げられる。
【００３５】
なお、上記一般式（１），（２）中、ｎは、耐汚染性の観点から、０であることが好ましい。  
【００３６】
このようなモノマー（Ｂ）としては、例えば、ヘキシル（メタ）アクリレート、エチルヘキシル（メタ）アクリレート、３，５，５−トリメチルヘキシル（メタ）アクリレート、ヘプチル（メタ）アクリレート、オクチル（メタ）アクリレート、２−オクチル（メタ）アクリレート、イソオクチル（メタ）アクリレート、ノニル（メタ）アクリレート、デシル（メタ）アクリレート、イソデシル（メタ）アクリレート、ウンデシル（メタ）アクリレート、ラウリル（メタ）アクリレート、トリデシル（メタ）アクリレート、パルミチル（メタ）アクリレート、ステアリル（メタ）アクリレート、イソステアリル（メタ）アクリレート、ベヘニル（メタ）アクリレート、シクロプロピル（メタ）アクリレート、シクロブチル（メタ）アクリレート、シクロペンチル（メタ）アクリレート、シクロへキシル（メタ）アクリレート、４−ｔｅｒｔ−ブチルシクロヘキシル（メタ）アクリレート、イソボルニル（メタ）アクリレート、ノルボルネン（メタ）アクリレート、メンシル（メタ）アクリレート、アダマンタン（メタ）アクリレート、トリシクロ［５．２．１．０２，６］デカン（メタ）アクリレート、２−ヘキシルオキシエチル（メタ）アクリレート、２−ラウリルオキシエチル（メタ）アクリレート、２−ステアリルオキシエチル（メタ）アクリレート、２−シクロヘキシルオキシエチル（メタ）アクリレート、トリメチレングリコール−モノラウリルエーテル−（メタ）アクリレート、テトラメチレングリコール−モノラウリルエーテル−（メタ）アクリレート、ヘキサメチレングリコール−モノラウリルエーテル−（メタ）アクリレート、ジエチレングリコール−モノステアリルエーテル−（メタ）アクリレート、トリエチレングリコール−モノステアリルエーテル−（メタ）アクリレート、テトラエチレングリコール−モノラウリルエーテル−（メタ）アクリレート、テトラエチレングリコール−モノステアリルエーテル−（メタ）アクリレート、ヘキサエチレングリコール−モノステアリルエーテル−（メタ）アクリレート等が挙げられる。これらモノマー（Ｂ）は、単独で使用してもよいし、２種類以上を併用しても構わない。
【００３７】
本発明におけるアゾ系重合開始剤（Ｃ）としては、例えば、２，２’−アゾビスイソブチロニトリル、２，２’−アゾビス（２−メチルブチロニトリル）、２，２’−アゾビス（２，４−ジメチルバレロニトリル）、１，１’−アゾビス（１−シクロヘキサンカルボニトリル）、２，２’−アゾビス（４−メトキシ−２，４−ジメチルバレロニトリル）、２−（カルバモイルアゾ）イソブチロニトリル、ジメチル１，１’−アゾビス（１−シクロヘキサンカルボキシレート）等を挙げることができる。中でも、構成材料に対する表面改質効果と電気特性が良好である点から、２，２’−アゾビス（２，４−ジメチルバレロニトリル）およびジメチル１，１’−アゾビス（１−シクロヘキサンカルボキシレート）が好ましい。
【００３８】
本発明に用いる高分岐ポリマーは、具体的に、上記モノマー（Ａ）とモノマー（Ｂ）とを、モノマー（Ａ）に対し所定量のアゾ系重合開始剤（Ｃ）の存在下で重合させることにより得ることができる。本発明において、モノマー（Ａ）とモノマー（Ｂ）とを共重合させる際の比率は、モノマー（Ａ）のモル数に対し、モノマー（Ｂ）が好適には５〜３００モル％、より好適には１０〜１５０モル％となるものとする。また、アゾ系重合開始剤（Ｃ）は、モノマー（Ａ）のモル数に対し、好適には５〜２００モル％、より好適には５０〜１００％となる量で使用する。
【００３９】
重合方法としては、公知の方法、例えば、溶液重合、分散重合、沈殿重合、塊状重合等が挙げられ、中でも、溶液重合または沈殿重合が好ましい。特に、分子量の制御の点から、有機溶媒中での溶液重合により、反応を実施することが好ましい。
【００４０】
この際に用いられる溶媒としては、ベンゼン、トルエン、キシレン、エチルベンゼン、テトラリン、オルトジクロロベンゼン等の芳香族炭化水素類、ｎ−ヘキサン、シクロヘキサン等の脂肪族または脂環式炭化水素類、塩化メチル、臭化メチル、クロロホルム等のハロゲン化物、酢酸エチル、酢酸ブチル、プロピレングリコールモノメチルエーテルアセテート、プロピレングリコールモノメチルエーテル等のエステル類もしくはエステルエーテル類、テトラヒドロフラン、１，４−ジオキサン、メチルセロソルブ等のエーテル類、アセトン、メチルエチルケトン、メチルイソブチルケトン等のケトン類、メタノール、エタノール、ｎ−プロパノール、イソプロパノール等のアルコール類、Ｎ，Ｎ−ジメチルホルムアミド、Ｎ，Ｎ−ジメチルアセトアミド等のアミド類、ジメチルスルホキシド等のスルホキシド類、並びに、これら２種以上からなる混合溶媒が挙げられる。有機溶媒の量は、モノマー（Ａ）１質量部に対し、１〜１００質量部とすることができる。
【００４１】
また、重合の際の温度は５０〜２００℃であり、より好ましくは、アゾ系重合開始剤（Ｃ）の１０時間半減期温度よりも２０℃以上高い温度で実施する。重合後に得られる高分岐ポリマーは、貧溶媒中で再沈殿、析出させる等の任意の方法で回収することができる。
【００４２】
本発明に用いる高分岐ポリマーとしては、具体的には、国際公開第２０１２／１２８２１４号パンフレットに記載の高分岐ポリマー１〜１６、１８〜３６が挙げられる。また、本発明に用いる高分岐ポリマーのゲルパーミエーションクロマトグラフィによるポリスチレン換算分子量は、好適には１０００〜２０００００であり、より好適には２０００〜１０００００であり、さらに好適には５０００〜６００００である。
【００４３】
本発明に用いる高分岐ポリマーはハイパーブランチポリマーと呼ばれ、デンドリマーのように高分岐した樹状構造を持つが、デンドリマーのように全ての分岐部位が重合するのではなく、分岐が不完全な樹状構造であるという特徴を持つ。高分岐ポリマーの分岐度は、一般に、末端部位と分岐部位および未分岐部位の各量から推定したり、ゲルパーミエーションクロマトグラフィ（ＧＰＣ）と光散乱計測とを組合せて、樹脂の回転半径を求めることにより、推測することができる。一般的に、高分岐ポリマーと、同原料を用いて合成した同分子量の直鎖状や櫛状のポリマーとを、溶媒に溶解させた際の溶液の粘度やＧＰＣでの分子量で比較すると、高分岐ポリマーは球状構造を取ることから分子絡み合いが低く低粘度を示し、回転半径が小さいことからＧＰＣ溶出時間が遅く、ＧＰＣ上の分子量が低く計測されるという特徴を持つ。
【００４４】
＜単層型感光体＞
［導電性支持体］
導電性支持体１は、感光体の一電極としての役目を担うのと同時に、感光体を構成する各層の支持体ともなっている。導電性支持体１は、円筒状や板状、フィルム状などのいずれの形状でもよく、材質的には、アルミニウムやステンレス鋼、ニッケルなどの金属類の他、ガラスや樹脂などの表面に導電処理を施したものでもよい。
【００４５】
［下引き層］
下引き層２は、本発明において基本的には不要であるが、必要に応じて設けることが可能である。下引き層２は、樹脂を主成分とする層や、アルマイトなどの金属酸化皮膜からなり、導電性支持体と感光層との密着性を向上する目的や、感光層への電荷の注入性を制御する目的で、設けられる。下引き層に用いられる樹脂材料としては、カゼインやポリビニルアルコール、ポリアミド、メラミン、セルロースなどの絶縁性高分子、および、ポリチオフェンやポリピロール、ポリアニリンなどの導電性高分子が挙げられ、これらの樹脂は単独、あるいは適宜組み合わせて混合して用いることができる。また、これらの樹脂に、二酸化チタンや酸化亜鉛などの金属酸化物を含有させることもできる。
【００４６】
［感光層］
感光層３は、主として、電荷発生材料、正孔輸送材料、電子輸送材料および結着樹脂よりなる。
【００４７】
（電荷発生材料）
電荷発生材料としては、Ｘ型無金属フタロシアニンを単独、若しくは、α型チタニルフタロシアニン、β型チタニルフタロシアニン、Ｙ型チタニルフタロシアニン、γ型チタニルフタロシアニン、アモルファス型チタニルフタロシアニンを単独、または、これらを適宜組合せて用いることができ、画像形成に使用される露光光源の光波長領域に応じて好適な物質を選ぶことができる。高感度化の観点からは、量子効率の高いチタニルフタロシアニンが最適である。
【００４８】
（正孔輸送材料）
正孔輸送材料としては、各種ヒドラゾン化合物やスチリル化合物、ジアミン化合物、ブタジエン化合物、インドール化合物等を単独、あるいは適宜組合せて用いることができるが、トリフェニルアミン骨格を含むスチリル系化合物が、コストおよび性能面で好適である。なお、低分子量のトリフェニルアミンを、クラック対策の可塑剤として、必要に応じ使用することも可能である。
【００４９】
（電子輸送材料）
電子輸送材料としては、高移動度の材料であるほど好ましく、ベンゾキノンやスチルベンキノン、ナフトキノン、ジフェノキノン、フェナントレンキノン、アゾキノン等のキノン系材料が好ましい。これらは、電荷輸送層への注入性や結着樹脂との相溶性から、単独で用いる他、２種以上の材料を用いて、析出を抑えつつ、電子輸送材料の含有量を増加させることも好ましい。
【００５０】
（結着樹脂）
結着樹脂としては、ビスフェノールＡ型、ビスフェノールＺ型、ビスフェノールＡ型−ビフェニル共重合体などのポリカーボネート系樹脂、ポリアリレート系樹脂、ポリエステル系樹脂、ポリスチレン系樹脂、ポリフェニレン系樹脂などを、それぞれ単独で、あるいは適宜組み合わせて用いることができる。この中でも、顔料の分散性、輸送材料および高分岐ポリマーとの相溶性および偏析具合によって樹脂が決定される。また、残留応力が残りにくい樹脂を選定することが有効であり、ポリカーボネートでは、ビスフェノールＡ型あるいはＺ型とビフェニル共重合体との重合比を、電子写真プロセスにより最適化した樹脂が好適である。
【００５１】
（高分岐ポリマー）
本発明において使用する高分岐ポリマーは、分岐構造をした粒子形状の樹脂であることから、所望の性質を示す官能基を、球状粒子表面に多く存在する末端部分に付けることが可能であり、油に対する性質を制御できる特徴がある。本発明の親油性効果を出すため末端にアルキル基をつけた高分岐ポリマーは、表面に偏析する性質があり、水平方向に油を拡散させるため、少量の添加で効果が大きい。感光体の基本特性としての電気特性や外観特性、疲労特性を良好に確保する観点からは、高分岐ポリマーは、層中の結着樹脂１００質量部に対し、０．３質量部〜６質量部、特には、０．５質量部〜４質量部の範囲で添加することが好ましい。
【００５２】
（その他の添加剤）
感光層中には、所望に応じ、耐環境性や有害な光に対する安定性を向上させる目的で、酸化防止剤や光安定剤などの劣化防止剤を含有させることができる。このような目的に用いられる化合物としては、トコフェロールなどのクロマノール誘導体およびエステル化化合物、ポリアリールアルカン化合物、ハイドロキノン誘導体、エーテル化化合物、ジエーテル化化合物、ベンゾフェノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物等が挙げられる。
【００５３】
また、形成した膜のレベリング性の向上や潤滑性の付与を目的として、シリコーンオイルやフッ素系オイル等のレベリング剤を含有させることもできる。さらに、膜硬度の調整や、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物の微粒子を含有させてもよい。さらにまた、必要に応じて、電子写真特性を著しく損なわない範囲で、その他公知の添加剤を含有させることもできる。
【００５４】
（組成）
感光層内の機能材料（電荷発生材料、電子輸送材料および正孔輸送材料）の和と結着樹脂との質量比率は、所望の特性を得るために３５：６５〜６５：３５の範囲で設定される。機能材料の質量比率が、感光層中の６５質量％より多く、すなわち、結着樹脂の量が３５質量％より少ないと、膜減り量が大きくなって、耐久性が低下する他、ガラス転移点の低下によりクリープ強度が不足して、トナーフィルミングや外部添加材、紙粉のフィルミングが起きやすくなり、さらに、接触部材汚染（クリープ変形）が生じ易くなり、グリス等の油脂による汚染性、皮脂汚染性も悪化する傾向となる。また、上記機能材料の質量比率が、感光層中の３５質量％より少なく、すなわち、結着樹脂の量が６５質量％より多いと、所望の感度特性を得ることが困難となり、実用に適さなくなるおそれがある。一般に、耐久性を確保しつつ、部材汚染、油脂汚染および皮脂汚染を抑制する観点からは、結着樹脂比率を高くすることが望ましい。
【００５５】
電荷発生材料の含有比率は、膜全体の０．５〜３質量％が好適であり、０．８〜１．８質量％であることがより好適である。電荷発生材料が少なすぎると感度特性が不足する他、干渉縞の発生の可能性が高まり、多すぎると帯電特性や疲労特性（繰り返し使用安定性）が不十分になりやすい。
【００５６】
電子輸送材料と正孔輸送材料との質量比率は、１：１〜１：４の範囲で変えることができるが、一般に、正孔と電子との輸送バランスより、１：１〜１：３の範囲で使われることが、感度特性、帯電特性および疲労特性面でより好ましい。
【００５７】
（溶剤）
感光層の溶剤としては、ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、シクロヘキサノン等のケトン類等を挙げることができ、各種材料の溶解性、液安定性および塗工性の観点より、適宜選択することができる。
【００５８】
（膜厚）
感光層の膜厚は、実用上有効な性能を確保する観点より、１２〜４０μｍの範囲が好適であり、好ましくは１５〜３５μｍであり、より好ましくは２０〜３０μｍである。
【００５９】
＜積層型感光体＞
［導電性支持体］
導電性支持体１は、単層型感光体の場合と同様である。
【００６０】
［下引き層］
下引き層２は、単層型感光体の場合と同様であり、本発明において基本的には不要であるが、必要に応じて設けることが可能である。
【００６１】
［電荷輸送層］
電荷輸送層４は、主として正孔輸送材料と結着樹脂とにより構成される。
【００６２】
（正孔輸送材料）
電荷輸送層４に使用される正孔輸送材料は、単層型感光体の場合と同様であるが、内側の層になることから、単層型有機感光体に対して、低分子量のトリフェニルアミンを、クラック対策の可塑剤として、より多く使用することが可能である。
【００６３】
（結着樹脂）
電荷輸送層４の結着樹脂は、単層型感光体の場合と同様であるが、内側の層であることから、機械強度があまり要求されなくなる一方、電荷発生層５を塗布した際の溶出しにくさが要求される。この観点から、電荷発生層の液の溶剤に溶出しにくい樹脂が好適であり、分子量が高い樹脂を用いることが好ましい。
【００６４】
（その他の添加剤）
電荷輸送層４中には、所望に応じ、耐環境性の安定性を向上させる目的で、酸化防止剤や光安定剤などの劣化防止剤を含有させることができる。このような目的に用いられる化合物としては、トコフェロールなどのクロマノール誘導体およびエステル化化合物、ポリアリールアルカン化合物、ハイドロキノン誘導体、エーテル化化合物、ジエーテル化化合物、ベンゾフェノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物等が挙げられる。
【００６５】
また、形成した膜のレベリング性の向上や潤滑性の付与を目的として、シリコーンオイルやフッ素系オイル等のレベリング剤を含有させることもできる。さらに、膜硬度の調整や、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物の微粒子を含有させてもよい。さらにまた、必要に応じて、電子写真特性を著しく損なわない範囲で、その他公知の添加剤を含有させることもできる。
【００６６】
（組成）
電荷輸送層４における正孔輸送材料と結着樹脂との質量比率は、１：３〜３：１（２５：７５〜７５：２５）の範囲とすることができ、好適には、１：１．５〜１．５：１（４０：６０〜６０：４０）の範囲である。正孔輸送材料の含有量が、電荷輸送層４中の２５質量％より少ないと、一般に輸送機能が不足し、残留電位が高くなる他、装置内の露光部電位の環境依存性が大きくなり、画像品質の環境安定性が悪化してしまうので、使用に適さなくなるおそれがある。一方、正孔輸送材料の含有量が、電荷輸送層４中の７５質量％より多くなり、すなわち、結着樹脂が電荷輸送層４中の２５質量％より少なくなると、電荷発生層５を塗布した際の溶出の弊害が発生するおそれがある。
【００６７】
（溶剤）
電荷輸送層４の溶剤としては、ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、シクロヘキサノン等のケトン類等を挙げることができ、各種材料の溶解性、液安定性および塗工性の観点より、適宜選択することができる。
【００６８】
（膜厚）
電荷輸送層４の膜厚は、後述する電荷発生層５との兼ね合いで決められるが、実用上有効な性能を確保する観点より、３〜４０μｍの範囲が好適であり、より好適には５〜３０μｍ、さらに好適には１０〜２０μｍである。
【００６９】
［電荷発生層］
電荷発生層５は、電荷発生材料の粒子を、正孔輸送材料および電子輸送材料が溶解した結着樹脂中に分散させた塗布液を塗布するなどの方法により形成される。電荷発生層５は、光を受容してキャリアを発生する機能をもつとともに、発生した電子を感光体表面に運び、正孔を上記電荷輸送層４に運ぶ機能を有する。電荷発生層５は、キャリアの発生効率が高いことと同時に、発生した正孔の電荷輸送層４への注入性が重要であり、電場依存性が少なく、低電場でも注入の良いことが望ましい。
【００７０】
（電荷発生材料）
電荷発生材料は、単層型感光体の場合と同様であり、画像形成に使用される露光光源の光波長領域に応じて好適な物質を選ぶことができる。高感度化の観点からは、量子効率の高いチタニルフタロシアニンが最適である。
【００７１】
（正孔輸送材料）
正孔輸送材料としては、電荷輸送層に正孔を注入する必要上、電荷輸送層の電荷輸送材料とのイオン化ポテンシャルの差異が小さいことが好ましく、具体的には、０．５ｅＶ以内が好ましい。特に、本発明において、電荷発生層５は電荷輸送層４上に塗布形成されるので、電荷発生層５の塗布時に、電荷輸送層４の塗布液への溶出の影響を抑えて、電荷発生層５の液状態を安定化させるために、電荷輸送層４に含まれる正孔輸送材料が電荷発生層５にも含まれていることが好ましく、より好ましくは、電荷輸送層４および電荷発生層５で用いる正孔輸送材料として、同じものを使用する。
【００７２】
（電子輸送材料）
電子輸送材料は、単層型感光体の場合と同様であり、高移動度の材料であるほど好ましいが、電荷輸送層への注入性や結着樹脂との相溶性から、単独で用いる他、２種以上の材料を用いて、析出を抑えつつ、電子輸送材料の含有量を増加させることも好ましい。
【００７３】
（結着樹脂）
電荷発生層用の結着樹脂としては、ビスフェノールＡ型やビスフェノールＺ型、ビスフェノールＡ型−ビフェニル共重合体などのポリカーボネート系樹脂、ポリアリレート系樹脂、ポリエステル系樹脂、ポリスチレン系樹脂、ポリフェニレン系樹脂などをそれぞれ単独、あるいは適宜組み合わせで混合して用いることができる。中でも、電荷発生材料の分散安定性、正孔輸送材料および電子輸送材料との相溶性、機械的安定性、化学的安定性、熱的安定性の点から、ポリカーボネート系樹脂が好適である。特には、上記正孔輸送材料と同様に、電荷発生層５の塗布時に電荷輸送層４の塗布液への溶出の影響を抑えて、電荷発生層５の液状態を安定化するために、電荷輸送層４に含まれる結着樹脂が電荷発生層５にも含まれていることが好ましく、より好ましくは、電荷輸送層４および電荷発生層５で用いる結着樹脂として、同じものを使用する。
【００７４】
（高分岐ポリマー）
本発明において適用する高分岐ポリマーは、上述した通りであり、単層型感光体の場合と同様である。高分岐ポリマーの添加量についても、単層型感光体の場合と同様とすることができる。
【００７５】
（その他の添加剤）
電荷輸送層４中には、所望に応じ、耐環境性の安定性を向上させる目的で、酸化防止剤や光安定剤などの劣化防止剤を含有させることができる。このような目的に用いられる化合物としては、トコフェロールなどのクロマノール誘導体およびエステル化化合物、ポリアリールアルカン化合物、ハイドロキノン誘導体、エーテル化化合物、ジエーテル化化合物、ベンゾフェノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物等が挙げられる。
【００７６】
また、形成した膜のレベリング性の向上や潤滑性の付与を目的として、シリコーンオイルやフッ素系オイル等のレベリング剤を含有させることもできる。さらに、膜硬度の調整や、摩擦係数の低減、潤滑性の付与等を目的として、酸化ケイ素（シリカ）、酸化チタン、酸化亜鉛、酸化カルシウム、酸化アルミニウム（アルミナ）、酸化ジルコニウム等の金属酸化物、硫酸バリウム、硫酸カルシウム等の金属硫酸塩、窒化ケイ素、窒化アルミニウム等の金属窒化物の微粒子を含有してもよい。さらにまた、必要に応じて、電子写真特性を著しく損なわない範囲で、その他公知の添加剤を含有させることもできる。
【００７７】
（組成）
電荷発生層５における各々の機能材料（電荷発生材料、電子輸送材料および正孔輸送材料）の配分量については、以下のように設定される。まず、本発明においては、電荷発生層５中の電荷発生材料の含有率が、電荷発生層５中の１〜４質量％、特には１．５〜３．０質量％であることが好ましい。また、電荷発生層５における機能材料（電荷発生材料、電子輸送材料および正孔輸送材料）の和と結着樹脂との質量比率は、所望の特性を得るために３５：６５〜６５：３５の範囲で設定されるが、耐久性を確保しつつ、部材汚染、油脂汚染および皮脂汚染を抑制する観点から、上記質量比率を５０以下：５０以上として、結着樹脂の量を多くすることが好ましい。
【００７８】
上記機能材料の質量比率が、電荷発生層５中の６５質量％より多く、すなわち、結着樹脂の量が３５質量％より少ないと、膜減り量が大きくなって、耐久性が低下する他、ガラス転移点の低下によりクリープ強度が不足して、トナーフィルミングや外部添加材、紙粉のフィルミングが起きやすくなり、さらに、接触部材汚染（クリープ変形）が生じ易くなり、グリス等の油脂による汚染性および皮脂汚染性も悪化する。また、上記機能材料の質量比率が、電荷発生層５中の３５質量％より少なく、すなわち、結着樹脂の量が６５質量％より多いと、所望の感度特性を得ることが困難となり、実用に適さなくなるおそれがある。
【００７９】
電子輸送材料と正孔輸送材料との質量比率は、１：５〜５：１の範囲で変えることができるが、本発明においては、電荷発生層５の下層に正孔輸送機能をもつ電荷輸送層４が存在するので、単層型有機感光体における一般的な上記質量比率の範囲である１：５〜２：４の正孔輸送材料リッチの組成とは逆に、５：１〜４：２の範囲が好適となり、特には、４：１〜３：２の範囲が、総合的な特性面でより好ましい。このように、本発明に係る積層型感光体では、下層である電荷輸送層４中に正孔輸送材料を多量に配合できるので、単層型感光体とは異なり、上層である電荷発生層５において、皮脂付着によるクラック発生の一要因である正孔輸送材料の含有量を低く抑えることができる特徴がある。  
【００８０】
（溶剤）
電荷発生層５の溶剤としては、ジクロロメタン、ジクロロエタン、クロロホルム、四塩化炭素、クロロベンゼン等のハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテル等のエーテル類；アセトン、メチルエチルケトン、シクロヘキサノン等のケトン類等を挙げることができる。このうち、一般的に、沸点が高いものが好ましく、具体的には沸点が６０℃以上のもの、特には沸点が８０℃以上のものを用いることが好適である。中でも、高感度化のために高量子効率のチタニルフタロシアニンを電荷発生材料に用いた場合には、比重が重くかつ沸点が８０℃以上であるジクロロエタンを、電荷発生層を形成する際に用いる溶媒として用いることが、分散安定性および電荷輸送層の溶出しにくさの点で好適である。
【００８１】
（膜厚）
電荷発生層５の膜厚は、電荷輸送層４との兼ね合いで決められるが、実用上有効な性能を確保する観点より、３μｍ〜４０μｍの範囲が好適であり、好ましくは５μｍ〜３０μｍであり、より好ましくは１０μｍ〜２０μｍである。  
【００８２】
本発明の感光体の製造方法は、少なくとも電荷発生材料、正孔輸送材料、電子輸送材料および結着樹脂を含有する感光層を備える電子写真用感光体を製造するに際し、最外層の塗布液として、電荷発生材料、正孔輸送材料、電子輸送材料および結着樹脂に加えて、上記本発明に係る高分岐ポリマーを含有するものを用いる点に特徴を有する。これにより、表面の耐汚染性に優れ、繰返し使用時においても安定した電気特性を有し、転写耐性や耐ガス性にも優れた感光体を得ることができるものであり、それ以外の、製造工程の詳細や塗布液の作製に使用する溶剤等については特に制限されるものではなく、常法に従い、適宜実施することが可能である。例えば、本発明の製造方法における上記塗布液は、浸漬塗布法や噴霧塗布法等の種々の塗布方法に適用することが可能であり、いずれかの塗布方法に限定されるものではない。
【００８３】
（電子写真装置）
本発明の電子写真装置は、上記本発明の感光体を搭載してなるものであり、各種マシンプロセスに適用することにより所期の効果が得られるものである。具体的には、ローラやブラシなどの帯電部材を用いた接触帯電方式、コロトロン、スコロトロンなどの帯電部材を用いた非接触帯電方式等の帯電プロセス、および、非磁性一成分、磁性一成分、二成分などの現像方式（現像剤）を用いた接触現像および非接触現像方式などの現像プロセスにおいても十分な効果を得ることができる。
【００８４】
一例として、図３に、本発明の電子写真装置の一構成例を示す概略構成図を示す。図示する本発明の電子写真装置６０は、導電性支持体１と、その外周面上に被覆された下引き層２および感光層３００とを含む、本発明の電子写真用感光体７を搭載する。さらに、この電子写真装置６０は少なくとも帯電プロセスと現像プロセスを備える。電子写真装置６０は、感光体７の外周縁部に配置された、ローラ帯電部材２１と、このローラ帯電部材２１に印加電圧を供給する高圧電源２２と、像露光部材２３と、現像ローラ２４１を備えた現像器２４と、給紙ローラ２５１および給紙ガイド２５２を備えた給紙部材２５と、転写帯電器（直接帯電型）２６と、クリーニングブレード２７１を備えたクリーニング装置２７と、除電部材２８と、から構成される。また、本発明の電子写真装置６０は、カラープリンタとすることができる。
【実施例】
【００８５】
以下、本発明の具体的態様を、実施例を用いてさらに詳細に説明する。本発明はその要旨を超えない限り、以下の実施例によって限定されるものではない。【００８６】
＜電子写真用感光体の作製実施例＞
導電性支持体としては、φ３０ｍｍ×長さ２４４．５ｍｍ、および、φ３０ｍｍ×長さ２５２．６ｍｍの２種類の形状で、表面粗さ（Ｒｍａｘ）０．２μｍに切削加工されたアルミニウム製の０．７５ｍｍ肉厚管を用いた。【００８７】
〔実験に用いた材料〕
（電荷発生材料）
電荷発生材料には、下記構造式１および２で示される無金属フタロシアニン（ＣＧ−１）およびＹ型チタニルフタロシアニン（ＣＧ−２）を用いた。
構造式１（ＣＧ−１）  
0006052414.tif 000006
構造式２（ＣＧ−２）
0006052414.tif 000007
【００８８】
（正孔輸送材料）
正孔輸送材料には、下記構造式３〜５で示されるスチリル化合物（ＨＴ−１、ＨＴ−２、ＨＴ−３）を用いた。
構造式３（ＨＴ−１）
0006052414.tif 000008
構造式４（ＨＴ−２）                          
0006052414.tif 000009
構造式５（ＨＴ−３）
0006052414.tif 000010
【００８９】
（電子輸送材料）
電子輸送材料には、下記構造式６〜８で示されるキノン系化合物（ＥＴ−１、ＥＴ−２、ＥＴ−３）を用いた。
構造式６（ＥＴ−１）
0006052414.tif 000011
構造式７（ＥＴ−２）
0006052414.tif 000012
構造式８（ＥＴ−３）
0006052414.tif 000013
【００９０】
（結着樹脂）
結着樹脂には、下記構造式９〜１１で示される構造単位からなるポリカーボネート系樹脂（ＮＲ−１、ＮＲ−２、ＮＲ−３）を用いた。
構造式９（ＮＲ−１）
0006052414.tif 000014
構造式１０（ＮＲ−２）
0006052414.tif 000015
構造式１１（ＮＲ−３）
0006052414.tif 000016
【００９１】
（高分岐ポリマー）
国際公開第２０１２／１２８２１４号パンフレットに記載の下記方法に従い、高分岐ポリマーを合成した。
すなわち、まず、窒素流入下の２００ｍｌフラスコ中にトルエン５３ｇを入れ、５分以上攪拌し、１１０℃に液温を上げ、還流させた。窒素流入下、別の１００ｍｌフラスコにモノマー（Ａ）としてのトリシクロ［５．２．１．０２，６］デカンジメタノールジ（メタ）アクリレート６．６ｇ（２０ｍｍｏｌ）、モノマー（Ｂ）としてのラウリルアクリレート２．４ｇ（１０ｍｍｏｌ）、開始剤（Ｃ）としての２，２’−アゾビス（２，４−ジメチルバレロニトリル）３．０ｇ（１２ｍｍｏｌ）およびトルエン５３ｇを入れ、攪拌し、氷冷して０℃とした。【００９２】
２００ｍｌフラスコ中のトルエンに、１００ｍｌフラスコの溶液を３０分間かけて滴下し、滴下終了後、１時間攪拌した。この反応溶液を減圧下８０ｇのトルエンを揮発溜去させたのち、ヘキサン／エタノール（質量比１：２）３３０ｇに添加、沈殿させた。この液を減圧濾過、真空乾燥し、白色粉末のポリマーを６．４ｇ得た（国際公開第２０１２／１２８２１４号パンフレットに記載の高分岐ポリマー１，ＢＲ１）。このポリマーを、国際公開第２０１２／１２８２１４号パンフレットに記載のＧＰＣ測定方法に従い測定した際のポリスチレン換算分子量は、Ｍｗ＝７８００であった。【００９３】
また、各実施例中の高分岐ポリマーＢＲ２〜９は以下の通りである。
ＢＲ２：上記パンフレット記載の高分岐ポリマー２（Ｍｗ＝１３，０００）
ＢＲ３：上記パンフレット記載の高分岐ポリマー３（Ｍｗ＝１０，０００）
ＢＲ４：上記パンフレット記載の高分岐ポリマー４（Ｍｗ＝８，２００）
ＢＲ５：上記パンフレット記載の高分岐ポリマー８（Ｍｗ＝１０，０００）
ＢＲ６：上記パンフレット記載の高分岐ポリマー９（Ｍｗ＝６，６００）
ＢＲ７：上記パンフレット記載の高分岐ポリマー１０（Ｍｗ＝１３，０００）
ＢＲ８：上記パンフレット記載の高分岐ポリマー２６（Ｍｗ＝９，５００）
ＢＲ９：上記パンフレット記載の高分岐ポリマー２７（Ｍｗ＝８，８００）【００９４】
（添加剤）
酸化防止剤としては、キリン協和フーズ（株）製のヒンダードフェノール系酸化防止剤であるジブチルヒドロキシトルエン（ＢＨＴ）を最外層に対し、０．４９質量％添加した。また、潤滑剤としては、信越化学（株）製ジメチルシリコーンオイルＫＦ−５６を最外層に対し、０．０１質量％添加した。
【００９５】
（溶剤）
溶剤としては、１，２−ジクロロエタンを用いた。【００９６】
（塗布液の作製）
＜単層型感光体用塗布液＞
上記正孔輸送材料、電子輸送材料、結着樹脂、高分岐ポリマーおよび添加剤を所望の重量比になるよう計量し、所定の溶剤を入れた容器に加え、溶解させた。次に、所定の重量比になるよう秤量した上記電荷発生材料を加え、ダイノーミル（シンマルエンタープライズ社のＭＵＬＴＩＬＡＢ）で分散して、単層型感光体用塗布液を作製した。材料組成比を、下記の表２，３に示す。【００９７】
＜積層型感光体用塗布液＞
（電荷輸送層用塗布液）
下記表中に示すように、３種類の材料組成になるよう、ジクロロエタン溶剤を用いて、電荷輸送層用塗布液を作製した。【００９８】
【表１】
0006052414.tif 000017
【００９９】
（電荷発生層用塗布液）
上記正孔輸送材料、電子輸送材料、結着樹脂、高分岐ポリマーおよび添加剤を所望の重量比になるよう計量し、所定の溶剤を入れた容器に加えて溶解させた。次に、所定の重量比になるよう秤量した上記電荷発生材料を加え、ダイノーミル（シンマルエンタープライズ社のＭＵＬＴＩＬＡＢ）で分散して、電荷発生層用塗布液を作製した。材料組成比を、下記の表４，５に示す。【０１００】
（感光体の作製）
＜単層型感光体＞
上記単層型感光体塗布液を、上記導電性支持体上に浸漬塗工した後、１１０℃にて６０分間熱風乾燥し、下記の表２，３の材料組成にて、３０±２μｍの膜厚の感光体を得た。【０１０１】
＜積層型感光体＞
上記電荷輸送用塗布液を、上記導電性支持体上に浸漬塗工した後、１１０℃にて３０分熱風乾燥し、１５±１μｍの膜厚の電荷輸送層を得た。次に、上記電荷発生層用塗布液を浸漬塗工した後、１１０℃にて３０分熱風乾燥して、全膜厚３０±２μｍの積層型感光体を得た。【０１０２】
（感光体の評価）
（１）疲労特性（電気特性）
ＣＧ−１を用いたφ３０ｍｍ×長さ２４４．５ｍｍ形状の感光体については、ブラザー工業（株）製の市販の２４枚機のモノクロレーザープリンタ（ＨＬ−２４５０）で、１０℃２０％ＲＨ環境下にて、１０秒間欠で印字面積率４％の画像を５，０００枚まで印刷し、現像部での電位変化量を測定した。
ＣＧ−２を用いたφ３０ｍｍ×長さ２５２．６ｍｍ形状の感光体については、ブラザー工業（株）製の市販の１６枚機のカラーＬＥＤプリンタ（ＨＬ−３０４０）で、１０℃２０％ＲＨ環境下にて、１０秒間欠で印字面積率４％の画像を５，０００枚まで印刷し、黒色トナーの感光体の現像部での電位変化量を測定した。
いずれの装置も、帯電電位の変化量は３０Ｖ以内を○、３０〜７０Ｖを△、７０Ｖ以上を×として判定した。【０１０３】
（２）耐汚染性（人体頭皮による油汚染耐性）
頭皮を感光体表面に接触させ、１０日間放置後に、上記モノクロレーザープリンタにて、１ｏｎ２ｏｆｆパターンの中間調画像を印字し、クラックによる白点欠陥および黒点結果の有無を調べた。３０箇所中、画像欠陥０箇所のものを○、１〜３箇所のものを△、４箇所以上を×とした。【０１０４】
（３）外観特性（平滑性）
表面状態を２００倍の光学顕微鏡で観察し、平滑性を官能評価した。高分岐ポリマー未添加品とまったく同じものを○、若干変化がみられるものを△、外観上の平滑性が損なわれているものを×とした。【０１０５】
得られた結果を下記の表６〜９に示す。なお、表中の数値はすべて質量％を示す。【０１０６】
【表２】
0006052414.tif 000018
【０１０７】
【表３】
0006052414.tif 000019
【０１０８】
【表４】
0006052414.tif 000020
【０１０９】
【表５】
0006052414.tif 000021
【０１１０】
【表６】
0006052414.tif 000022
【０１１１】
【表７】
0006052414.tif 000023
【０１１２】
【表８】
0006052414.tif 000024
【０１１３】
【表９】
0006052414.tif 000025
【０１１４】
上記表中の結果から、最外層に、特定構造を有する高分岐ポリマーを含有させることで、皮脂の付着によるクラックに起因する画像欠陥の発生を効果的に抑制できることが確かめられた。また、高分岐ポリマーの含有量を、層中の結着樹脂に対し所定量の範囲とすることで、他の電気特性および外観品質についても良好なレベルを実現できることが確認された。【０１１５】
以上の結果、本発明によれば、高解像度かつ高速の正帯電方式の電子写真装置に適用され、動作安定性に優れるとともに、皮脂による汚染で生ずるクラックに起因する画像欠陥の発生がなく、安定して高画像品質が得られる、高感度・高速応答でかつ高耐久な電子写真用感光体、その製造方法およびそれを用いた電子写真装置を得ることができる。
【符号の説明】
【０１１６】
１  導電性支持体
２  下引き層
３  単層型感光層
４  電荷輸送層
５  電荷発生層
７  電子写真用感光体
２１  ローラ帯電部材
２２  高圧電源
２４１  現像ローラ
２４  現像器
２５１  給紙ローラ
２５２  給紙ガイド
２５  給紙部材
２６  転写帯電器（直接帯電型）
２７１  クリーニングブレード
２７  クリーニング装置
２８  除電部材
６０  電子写真装置
３００  感光層
【図１】
0006052414.tif 000030
【図２】
0006052414.tif 000031
【図３】
0006052414.tif 000032